УДАЛЯЕМОЕ ЗАЩИТНОЕ ВЕРХНЕЕ ПОКРЫТИЕ ДЛЯ ПОКРЫТИЙ ИСКУССТВЕННЫХ НОГТЕЙ И СПОСОБЫ, СВЯЗАННЫЕ С ЭТИМ

1. Способная к полимеризации композиция, содержащая:
по меньшей мере одно способное к полимеризации соединение;
по меньшей мере один нереакционноспособный растворимый в растворителе полимер;
по меньшей мере один полиалкиленгликольмоно(мет)акрилат; и
по меньшей мере один нереакционноспособный растворитель;
где вследствие воздействия ускорителя полимеризации способная к полимеризации композиция вулканизируется в акриловый термоотверждаемый материал, имеющий пустоты, образованные в нем.
2. Способная к полимеризации композиция по п.1, где по меньшей мере одно способное к полимеризации соединение представляет собой (мет)акрилат.
3. Способная к полимеризации композиция по п.1, дополнительно содержащая по меньшей мере один уретан(мет)акрилат.
4. Способная к полимеризации композиция по п.1, где по меньшей мере один полиалкиленгликольмоно(мет)акрилат представляет собой соединение, выбранное из группы, состоящей из полипропиленгликольмонометакрилатов, полиэтиленгликольмонометакрилатов и их смесей.
5. Способная к полимеризации композиция по п.1, где ускоритель полимеризации выбирается из группы, состоящей из теплового излучения, видимого излучения, УФ-излучения, электронно-лучевого излучения, аминов, пероксидов и их комбинаций.
6. Способная к полимеризации композиция по п.1, где по меньшей мере один нереакционноспособный растворимый в растворителе полимер представляет собой сложный эфир целлюлозы.
7. Способная к полимеризации композиция по п.2, где сложный эфир целлюлозы представляет собой алкилат ацетата целлюлозы.
8. Способная к полимеризации композиция по п.3, где алкилат ацетата целлюлозы выбирается из группы, состоящей из бутирата ацетата целлюлозы, пропионата ацетата целлюлозы и их смесей.
9. Способная к полимеризации композиция по п.1, где по меньшей мере один нереакционноспособный растворимый в растворителе полимер присутствует в количестве от около 5 до около 90 масс.%.
10. Способная к полимеризации композиция по п.5, где по меньшей мере один нереакционноспособный растворимый в растворителе полимер присутствует в количестве от около 20 до около 80 масс.%.
11. Способная к полимеризации композиция по п.5, где по меньшей мере один нереакционноспособный растворимый в растворителе полимер присутствует в количестве от около 30 до около 70 масс.%.
12. Способная к полимеризации композиция по п.2, где (мет)акрилат выбирается из группы, состоящей из гидроксипропилметакрилата, гидроксиэтилметакрилата, этилметакрилата, ТГФМА, пиромеллитового диангидрида ди(мет)акрилата, пиромеллитового диангидрида глицерилдиметакрилата, пиромеллитового диметакрилата, метакроилоксиэтилмалеата, 2-гидроксиэтилметакрилата/сукцината, аддукта 1,3-глицериндиметакрилата/сукцината, фталевокислого моноэтилметакрилата, ацетоацетоксиэтилметакрилата и их смесей.
13. Способная к полимеризации композиция по п.1, дополнительно содержащая промотирующий адгезию (мет)акрилат.
14. Способная к полимеризации композиция по п.13, где промотирующий адгезию (мет)акрилат выбирается из группы, состоящей из тетрагидрофурфуралметакрилата, этилметакрилата, гидроксипропилметакрилата, пиромеллитового диангидрида глицерилдиметакрилата и их смесей.
15. Способная к полимеризации композиция по п.1, дополнительно содержащая пиромеллитовый глицерилдиметакрилат.
16. Способная к полимеризации композиция по п.1, дополнительно содержащая по меньшей мере одно красящее вещество.
17. Способная к полимеризации композиция по п.16, где по меньшей мере одно красящее вещество присутствует в количестве вплоть до около 10 масс.%.
18. Способная к полимеризации композиция по п.16, где по меньшей мере одно красящее вещество выбирается из группы, состоящей из пигментов и красителей.
19. Способная к полимеризации композиция по п.3, где по меньшей мере один уретан(мет)акрилат имеет молекулярную массу (грамм/моль) от около 100 до около 20,000.
20. Способная к полимеризации композиция по п.19, где по меньшей мере один уретан(мет)акрилат имеет молекулярную массу от около 200 до около 10,000.
21. Способная к полимеризации композиция по п.19, где по меньшей мере один уретан(мет)акрилат имеет молекулярную массу от около 300 до около 5,000.
22. Способная к полимеризации композиция по п.19, где по меньшей мере один уретан(мет)акрилат имеет молекулярную массу от около 300 до около 1,000.
23. Способная к полимеризации композиция по п.1, где по меньшей мере один нереакционноспособный растворитель выбирается из группы, состоящей из кетонов, алкилацетатов, спиртов, алканов, алкенов и их смесей.
24. Способная к полимеризации композиция по п.23, где по меньшей мере один нереакционноспособный растворитель выбирается из группы, состоящей из ацетона, этилацетата, бутилацетата, изопропилового спирта, этанола, метилэтилкетона, толуола, гексана и их смесей.
25. Способная к полимеризации композиция по п.24, где по меньшей мере один нереакционноспособный растворитель представляет собой ацетон.
26. Способная к полимеризации композиция по п.1, где по меньшей мере один нереакционноспособный растворитель включается в количестве вплоть до 70 масс.%.
27. Способная к полимеризации композиция по п.1, дополнительно, содержащая по меньшей мере один фотоинициатор.
28. Способная к полимеризации композиция по п.27, где по меньшей мере один фотоинициатор выбирается из группы, состоящей из бензоилфенилфосфинатов, циклогексилфенилкетонов, бензилкеталей и их смесей.
29. Способная к полимеризации композиция по п.28, где по меньшей мере один фотоинициатор выбирается из группы, состоящей из 2,4,6-триметилбензоилдифенилфосфината, гидроксициклогексилфенилкетона, бензилдиметилкеталя и их смесей.
30. Способная к полимеризации композиция по п.27, где по меньшей мере один фотоинициатор присутствует в количестве вплоть до около 20 масс.%.
31. Способная к полимеризации композиция по п.1, где по меньшей мере часть пустот содержит по меньшей мере один нереакционноспособный растворимый в растворителе полимер.
32. Акрилатный термоотверждаемый материал, имеющий множество пустот, образованных в нем, где по меньшей мере часть пустот содержит по меньшей мере один нереакционноспособный растворимый в растворителе полимер.
33. Акрилатный термоотверждаемый материал, имеющий множество пустот, образованных в нем, где по меньшей мере часть пустот сформирована вокруг по меньшей мере одного нереакционноспособного растворимого в растворителе полимера.
34. Акрилатный термоотверждаемый материал, имеющий множество термопластичных включений, образованных в нем.
35. Полимеризованный термоотверждаемый материал, имеющий множество термопластичных включений, при этом акрилатный термоотверждаемый материал является продуктом реакции способной к полимеризации композиции, содержащей:
по меньшей мере одно способное к полимеризации соединение;
по меньшей мере один нереакционноспособный растворимый в растворителе полимер;
по меньшей мере один полиалкиленгликоль(мет)акрилат; и
по меньшей мере один нереакционноспособный растворитель.
36. Полимеризованный термоотверждаемый материал по п.35, где термопластичные включения содержат по меньшей мере один нереакционноспособный растворимый в растворителе полимер.
37. Способ получения полимеризованного термоотверждаемого материала, имеющего множество термопластичных включений, образованных в нем, включающий:
обеспечение способной к полимеризации жидкой композиции; и
воздействие на указанную способную к полимеризации жидкую композицию ускорителем полимеризации;
где указанная способная к полимеризации жидкая композиция содержит:
по меньшей мере одно способное к полимеризации соединение;
по меньшей мере один нереакционноспособный растворимый в растворителе полимер;
по меньшей мере один полиалкиленгликоль(мет)акрилат; и
по меньшей мере один нереакционноспособный растворитель.